СПЛАВ НА ОСНОВЕ АЛЮМИНИЯ
ALUMINIUM-BASED ALLOY

Изобретение относится к области металлургии, в частности к составам сплавов на основе алюминия, которые могут быть использованы для изготовления посуды, монет.
Известен сплав на основе алюминия, содержащий, мас.%: цинк ≤1,0; титан 0,001-0,08; серебро ≤1,0; никель ≤0,15; алюминий - остальное [1].
Задачей изобретения является повышение прочности сплава на основе алюминия.
Технический результат достигается тем, что в сплаве на основе алюминия, содержащем цинк, титан, серебро, никель, компоненты находятся при следующем соотношении, мас.%: цинк 2,6-3,0; титан 0,01-0,015; серебро 1,1-1,5; никель 0,2-0,3; алюминий - остальное.
В таблице приведены составы сплава на основе алюминия.
Компоненты
Содержание в составах, мас.%
1
3
Цинк
2,6
2,8
3,0
Титан
0,015
0,013
0,01
Серебро
1,1
1,3
1,5
Никель
0,2
0,25
0,3
Алюминий
Остальное
Остальное
остальное
Предел прочности при растяжении, МПа
~80
~80
~80
Повышение прочности сплава на основе алюминия достигается за счет комплексного влияния компонентов, входящих в его состав. Титан измельчает структурные составляющие сплава. Никель, цинк и серебро упрочняют сплав, серебро повышает упругость материала.
Сплав выплавляют в электропечах. Плавку проводят под флюсом. Сплав подвергают термической обработке: медленно нагревают в печи до температуры 430°С с выдержкой 15-18 ч, затем - охлаждение в воде с температурой около 100°С или в масле с температурой около 50°C.
Источник информации
1. RU 2258094 C1, C22C 21/00, 2005.